ШИХТА ДЛЯ ПОЛУЧЕНИЯ ЦВЕТНОГО СТЕКЛА
MIXTURE FOR PRODUCING COLOURED GLASS

Изобретение относятся к области технологии силикатов и касается производства стекла, используемого для изготовления смальты.
Известна шихта для получения цветного стекла, включающая соду, кварцевый песок; диопсидовую пород 25,9-85,0 мас.% (с содержанием примесей не более 15,0 мас.%) [1].
Задача изобретения - получение стекла серого цвета.
Технический результат достигается тем, что шихта для получения цветного стекла, включающая соду и кварцевый песок, дополнительно содержит криолит и вулканический пепел, при следующем соотношении компонентов, мас.%: сода 20,0-25,0; кварцевый песок 14,0-70,0; криолит 1,0-5,0; вулканический пепел 5,0-60,0.
2
2
2
3
2
3
2
2
2
5
3
2
аморф
2
кварц
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%: SiO 71,6; TiO 0,31; АlO 14,29; FеО 2,26; MnO 0,04; CaO 1,8; MgO 0,7; KO 3,54; NaO 3,42; PO 0,08; SO 0,05; п.п.п. 2,02; SiO 4,8; SiO 10,44.
В таблице приведены составы шихты для получения цветного стекла.
Таблица
Компоненты
Состав, мас.%
1
2
3
Сода
20,0
22,5
25,0
Кварцевый песок
70,0
52,0
14,0
Криолит
5,0
3,0
1,0
Вулканический пепел
5,0
22,5
60,0
Цвет стекла
Светло-серый
Серый
Темно-серый
Варку стекла осуществляют при температуре 1380-1450°С.
Источник информации
1. SU 1530588, С03С 6/00, 1990.